(57)【要約】【課題】磁束密度を高める為に必要な量の磁性粉を充填しても、使用に耐える機械的強度を維持することが可能なこと。【解決手段】ネックレス等に用いられるゴム状弾性材と磁性粉との混合物により形成される紐状の磁気治療器具において、前記混合物が、固形ゴム７０〜９５重量％および固形ゴムと反応し得る液状ゴム３０〜５重量％よりなるゴム混合物１００重量部に対し、４５０〜１０００重量部の磁性粉を添加した。【特許請求の範囲】
【請求項１】
ネックレス等に用いられるゴム状弾性材と磁性粉との混合物により形成される紐状の磁気治療器具において、前記混合物が、固形ゴム７０〜９５重量％および固形ゴムと反応し得る液状ゴム３０〜５重量％よりなるゴム混合物１００重量部に対し、４５０〜１０００重量部の磁性粉を添加したものであることを特徴とする磁気治療器具。
【請求項２】
固形ゴムと反応し得る液状ゴムが固形ゴムと同一の加硫剤で共架橋できる液状ゴムであることを特徴とする請求項１記載の磁気治療器具。
【請求項３】
固形ゴムが固形ＮＢＲであり、液状ゴムが液状ＮＢＲである請求項１または２記載の磁気治療器具。
【請求項４】
ニトリル含量が３５〜４５％の固形ＮＢＲが用いられた請求項３記載の磁気治療器具。
【請求項５】
Ｂ型粘度（７０℃）が４０００〜２００００ｃｐｓの液状ゴムが用いられた請求項１記載の磁気治療器具。
【請求項６】
Ｂ型粘度（７０℃）が４０００〜８０００ｃｐｓでかつニトリル含量が２６〜３２％の液状ＮＢＲが用いられた請求項３記載の磁気治療器具。
【請求項７】
磁性粉がフェライト磁石および希土類磁石の内の一種以上からなる請求項１記載の磁気治療器具。
【請求項８】
フェライト磁石がストロンチウムフェライトまたはバリウムフェライトである請求項７記載の磁気治療器具。
【請求項９】
前記紐状の磁気治療器具の表面が、ニット製の生地で被覆されていることを特徴とする請求項１〜８いずれか一項に記載の磁気治療器具。
【請求項１０】
請求項１〜９の何れか記載の磁気治療器具を製造する方法であって、
固形ゴム７０〜９５重量％および固形ゴムと反応し得る液状ゴム３０〜５重量％よりなるゴム混合物１００重量部に対し、４５０〜１０００重量部の磁性粉と、加硫剤とを均一に混練する混練工程と、
混練された混合物を紐状に押出す押出し工程と、
押出された紐状成形体に熱を加えることにより、紐状成形体を加硫する加硫工程と、
加硫した紐状成形体を着磁する着磁工程とを含むことを特徴とする磁気治療器具の製造方法。
【発明の詳細な説明】
【技術分野】
【０００１】
本発明は、磁気治療器具及びその製造方法に係り、更に詳しくは、本発明は、血行促進作用等を有する磁気治療器具に関する。
【背景技術】
【０００２】
従来、永久磁石材料とゴム、樹脂およびエラストマー等からなる弾性材料とを組合せたブレスレット、ネックレス、アンクレットおよびその他紐状の磁気治療器具がある。
これら磁気治療器具は、永久磁石材料をゴム、樹脂およびエラストマー等中に配置し形成する方法と、フェライト粉等の磁性粉をゴム、樹脂等のエラストマー等と混ぜ合せて成形後、磁性化する方法の２種類に大別される。
【０００３】
しかし前者の場合、永久磁石材料をゴム、樹脂およびエラストマー等中に配置、被覆する必要があり、磁石の位置決めが難しく量産性に乏しく、また磁石の無い部分では血行促進効果がみられないという問題を生じる。（特許文献１）
また、後者の場合、磁石が表面に露出するため、皮膚への影響を考慮して、何らかの手段で被覆する必要があった。
このため、シリコーンゴムにフェライト粉等の磁性粉を混合した内層を、シリコーンゴム単体の外層で被覆する手法が提案されている。（特許文献２）
【０００４】
しかし、この種の製品は、製法が複雑なばかりでなく、磁束密度を高める為に磁性粉の充填量を増やすと、機械的強度が低下し、逆に、使用に耐える機械的強度を維持する為には、磁性粉の充填量が制限され、満足出来る磁束密度が得られない問題を惹起した。
【先行技術文献】
【特許文献】
【０００５】
【特許文献１】特開２００８−２５３６３６号公報
【特許文献２】特開２００８−１７３４０５号公報
【特許文献３】実用新案登録第３０２２６６２号公報
【発明の概要】
【発明が解決しようとする課題】
【０００６】
このような磁気治療器具は、磁束密度を高める為に必要な量の磁性粉を充填しても、使用に耐える機械的強度を維持することが可能なことを目的としている。
【課題を解決するための手段】
【０００７】
本発明の磁気治療器具は、ネックレス等に用いられるゴム状弾性材と磁性粉との混合物により形成される紐状の磁気治療器具において、前記混合物が、固形ゴム７０〜９５重量％および固形ゴムと反応し得る液状ゴム３０〜５重量％よりなるゴム混合物１００重量部に対し、４５０〜１０００重量部の磁性粉を添加したものであることを特徴とする。
【発明の効果】
【０００８】
本発明は、以下に記載されるような効果を奏する。
請求項１記載の発明の磁気治療器具によれば、磁束密度を高める為に必要な量の磁性粉を充填しても、使用に耐える機械的強度を維持することが可能である。
また、請求項２記載の発明の磁気治療器具によれば、加工性が容易である。
【０００９】
更に、請求項３記載の発明の磁気治療器具によれば、磁性粉本来の高い磁力を維持しながら、ゴム本来の物性を損なうことが無い。
【００１０】
更にまた、請求項４記載の発明の磁気治療器具によれば、皮脂による劣化が起きず、寒冷地での使用にも耐えることが出来る。
更に、請求項５記載の発明の磁気治療器具によれば、可塑性を維持しつつ、良好な強度を保持することが出来る。
【００１１】
更にまた、請求項６記載の発明の磁気治療器具によれば、より優れた可塑性を維持しつつ、良好な強度を保持することが出来る。
また、請求項７記載の発明の磁気治療器具によれば、コストが安く、ゴムとの密着性が良い。
また、請求項８記載の発明の磁気治療器具によれば、より強い磁束密度の製品が得られる。
【００１２】
また、請求項９記載の発明の磁気治療器具によれば、皮膚の弱い人にも、好適に用いられる。
また、請求項１０記載の発明の磁気治療器具によれば、簡単な設備で、磁性粉を高充填出来る。
【発明を実施するための形態】
【００１３】
以下、本発明を実施するための最良の形態について説明する。
本発明に係る磁気治療器具は、ネックレス等に用いられるゴム状弾性材と磁性粉との混合物により形成される紐状の磁気治療器具において、前記混合物が、固形ゴム７０〜９５重量％および固形ゴムと反応し得る液状ゴム３０〜５重量％よりなるゴム混合物１００重量部に対し、４５０〜１０００重量部の磁性粉を添加したものである。
【００１４】
この固形ゴムとしては、求められる用途に応じてニトリルゴム（ＮＢＲ）、アクリルゴム（ＡＣＭ）、アクリル酸エチルーエチレン共重合ゴム（ＡＥＭ）、エチレンプロピレン系共重合ゴム（ＥＰＤＭ）、フッ素ゴム（ＦＫＭ）などが用いられるが、好ましくはコストの面からＮＢＲ、ＡＣＭ、ＡＥＭ、ＥＰＤＭが、より好ましくは磁性粉を高充填しやすいことからＮＢＲが用いられる。
【００１５】
そして、この種固形ＮＢＲとしては、耐油性と低温性のバランスから、好ましくはニトリル含量が３５〜４５％、さらに好ましくは３８〜４２％のものが用いられ、これは市販されているものをそのまま用いることができる。ニトリル含量がこれ以下のものを用いると耐油性が悪化し、一方、ニトリル含量がこれ以上のものを用いると低温性が悪化するようになる。
【００１６】
また、固形ゴムと反応し得る液状ゴムは、用いられる固形ゴムと同様または類似の構造を有し、同一の加硫剤で共架橋できる液状ゴムであり、固形ゴムの選択に応じて液状NBR、液状ＥＰＤＭ、液状ＦＫＭなどが用いられ、好ましくはＢ型粘度（７０℃）で４０００〜２００００ｃｐｓのものが、さらに好ましくは４５００〜１５０００ｃｐｓのものが用いられる。
【００１７】
この固形ゴムがＮＢＲの場合に用いられる液状ＮＢＲとしては、Ｂ型粘度（７０℃）で４０００〜８０００ｃｐｓでニトリル含量２６〜３２％のものが好ましく、さらに好ましくはＢ型粘度（７０℃）で４５００〜７０００ｃｐｓかつニトリル量２８〜３０％のものが用いられ、これも市販されているものをそのまま用いることができきる。
Ｂ型粘度がこれ以下のものを用いると加硫物の強度が低下し、一方Ｂ型粘度がこれ以上のものを用いると可塑性がなくなる。
また、ニトリル含量がこれ以下のものを用いると耐油性が悪化し、一方ニトリル含量がこれ以上のものを用いると低温性が悪化するようになる。
【００１８】
これらの固形ゴムと固形ゴムと反応しうる液状ゴムとは、固形ゴムが７０〜９５重量％にたいして固形ゴムと反応し得る液状ゴムが３０〜５重量％、好ましくは固形ゴムが８０〜９３重量％に対して固形ゴムと反応し得る液状ゴムが２０〜７重量％の割合で用いられる。
液状ゴムが５重量％以下で用いられると固形ゴムと反応し得る液状ゴムの添加効果が低くなり、一方３０重量％より多い割合で用いられると、生地の粘度が低くなりすぎて加工性が悪くなる。
【００１９】
磁性粉としては、一般にフェライト磁石や希土類磁石が少なくとも一種用いられるが、好ましくはコストが安いことおよびゴムとの密着性がよいことより、磁力は希土類磁石にくらべると低いもののフェライト磁石が用いられ、さらに好ましくは磁力の観点からス
トロンチウムフェライトＳｒＯ・６Ｆｅ２Ｏ３またはバリウムフェライト ＢａＯ・６Ｆｌ２Ｏ３が用いられる。
これらの磁性粉は、磁性粉２０ｇに５重量％ＰＶＡ水溶液１．５ｍｌを加えて直径２
５．４ｍｍの円筒金型に入れ、１トン／ｃｍ２の圧力で加圧成形して試料を作成し、直流磁化測定機で残留磁束密度Ｂｒと保持力ｉＨｃを測定したときの圧粉磁性で、Ｂｒが１６００（Ｇ）以上で、ｉＨｃが３０００（Ｏｅ）以上のものを用いることが好ましい。
【００２０】
これらの磁性粉は、ゴム混合物１００重量部に対して、４５０〜１０００重量部、好ましくは６００〜９００重量部の割合で用いられる。
これより少ない割合で用いられると、磁気治療器具としての磁力が十分でなくなり、一方これより多い割合で用いられると、成形物の柔軟性が著しく悪化するようになる。
【００２１】
以上のゴム組成物には、必要に応じて、補強材、老化防止剤、可塑剤、加工助剤、架橋剤、架橋助剤などが配合されて用いられ、その加硫は、用いられるゴムについて行われている通常の方法に従って行われる。
この様に、固形ゴムと反応し得る液状ゴムを配合することによって、磁性粉本来の高い磁力を保持しながら、かつゴム本来の物性を損なうことなく、ゴムコンパウンドの粘度を低く抑え、加工性を改良し、耐熱性および成形性の柔軟性を保つことができる。
このゴム組成物は、磁気治療器具として、好適に用いられる。
【００２２】
また、本発明に係る磁気治療器具の製造方法の工程を以下に示す。
＜混練工程＞
この工程は、ニトリルゴム（日本合成ゴム製品Ｎ２２０Ｓニトリル含量：４１％）９０重量％に対し、ニトリルゴムと反応し得る液状ＮＢＲ（日本ゼオン製品Ｎｉｐｏｌ１３１２ニトリル含量：２８％、Ｂ型粘度（７０℃）：６０００ｃｐｓ）１０重量％よりなるゴム混合物１００重量部に対し、８００重量部の磁性粉Ｓｒフェライト（戸田工業製品ＦＭ−２０１）と、実施例１に示す加硫剤その他の薬品とを、密閉式混練機により均一に混練する。
【００２３】
＜押出し工程＞
上記混練工程で混練された混合物を、直径５０ｍｍの押出し機により、直径３ｍｍの円形ダイスを用いて紐状に押出した。
この時の押出し成形機のスクリュー回転速度は１００ｒｐｍ、材料温度は６０℃、口金温度は８０℃、引張り速度は３０ｃｍ／ｓｅｃである。
得られた紐状成形体を１６０℃の０．５ＭＰａのスチームで、１時間加硫を行った。
【００２４】
＜着磁工程＞
加硫が終わった紐状成形体を適当な寸法に切断し、上下方向から高磁気を放射することにより着磁を行った。
【００２５】
＜被覆工程＞
適当の長さに裁断された紐状成形体の表面を、ニット製の生地で被覆する。
最後に、紐状成形体の両端に、市販の雄雌型接続具を取付ける。
この様にして得られた磁気治療器具は、５８ｍＴの表面磁束密度を有し、引張り強度は１．２ＭＰａであった。
【実施例】
【００２６】
次に、本発明の磁気治療器具を、実施例により説明するが、本発明はこれらの例によってなんら限定されるものではない。
【００２７】
実施例１〜３、比較例１〜２
実  施  例 比  較  例
１ ２ ３ １ ２
固形ＮＢＲ（日本合成ゴム製品        ９０    ８０    ７０        １００  １００
Ｎ２２０Ｓ
ニトリル含量：４１％）
液状ＮＢＲ（日本ゼオン製品          １０    ２０    ３０            ０      ０
Ｎｉｐｏｌ１３１２
ニトリル含量：２８％、
Ｂ型粘度（７０℃）：６０００ｃｐｓ）
Ｓｒフェライト                    ８００  ８００  ８００        ４５０  ８００
（戸田工業製品ＦＭ−２０１）
活性亜鉛華                            ３      ３      ３            ３      ３
4,4′-ビス（α,α-ジメチルベンジル）  ２      ２      ２            ２      ２
ジフェニルアミン老化防止剤
（大内新興化学製品ノクラックＣＤ）
加工助剤（ステアリン酸）              ２      ２      ２            ２      ２
ポリエーテル系可塑剤                  ５      ５      ５            ５      ５
（旭電化製品ＲＳ７００）
イオウ                              ０．８  ０．８  ０．８        ０．８  ０．８
テトラメチルチウラムジスルフィド      ２      ２      ２            ２      ２
架橋助剤
（大内新興化学製品ノクセラーＴＴ）
N-シクロヘキシル-2-                   １      １      １            １      １
ベンゾチアジルスルフェンアミド
架橋助剤
（大内新興化学製品ノクセラーＣＺ）
上記実施例１以外の配合についても、前記実施例１の製造方法の工程と同様に処置し、磁気治療具を得た。
【００２８】
上記実施例及び比較例の押出し成形後の紐状成形体について、以下の各項目の試験を行った。
引張り強さ：ＪＩＳＫ６２５１に準拠。
ムーニー粘度Ｖｍ：ＪＩＳＫ６２００の用語の定義による。
表面磁束密度：ＡＤＳガウスメーター（ＭＯＤＥＬ  ＨＧＭ４００１）を用いて、紐状成形体の任意の点を、ｎ＝３にて測定し、その平均値をとった。
【００２９】
以上の各実施例および各比較例の配合で得られた紐状成形体の測定結果は、混練物のムーニー粘度（１２５℃）と共に、次の表に示される。
表
実  施  例 比  較  例
測  定  項  目            １ ２ ３ １ ２
引張強さ（ＭＰａ）      １．２    ０．８５  ０．５５        ２．２    ０．４
ムーニー粘度（Ｖｍ）      ５８      ３４      １８            ６０    １００＞
表面磁束密度（ｍＴ）      ５８      ５１      ５３            ３２      ４７